(57)【要約】【課題】柔軟性、摺動性、耐摩耗性、耐傷つき性に優れ、ブリードアウトを起こさない熱可塑性樹脂組成物および該熱可塑性樹脂組成物からなる摺動部材、更には該熱可塑性樹脂組成物からなる分離パッドを提供する。【解決手段】  ポリエステル樹脂（Ａ）、及びアクリル酸エステル系重合体からなる重合体ブロック（Ｂ１）と、メタクリル酸エステル系重合体からなる重合体ブロック（Ｂ２）とを有するアクリル系ブロック共重合体（Ｂ）とを含有し、該ポリエステル樹脂（Ａ）と該アクリル系ブロック共重合体（Ｂ）との質量比が１０：１００〜１００：１０であって、デュロメータ硬さ（Ａタイプ）が５０〜９８であることを特徴とした熱可塑性樹脂組成物。【選択図】なし【特許請求の範囲】
【請求項１】
ポリエステル樹脂（Ａ）、アクリル酸エステル系重合体からなる重合体ブロック（Ｂ１）及び、メタクリル酸エステル系重合体からなる重合体ブロック（Ｂ２）とを有するアクリル系ブロック共重合体（Ｂ）とを含有し、該ポリエステル樹脂（Ａ）と該アクリル系ブロック共重合体（Ｂ）との質量比が１０：１００〜１００：１０であって、デュロメータ硬さ（Ａタイプ）が５０〜９８であることを特徴とする熱可塑性樹脂組成物。
【請求項２】
ポリエステル樹脂（Ａ）がポリシクロへキシレンジメチレンテレフタレート樹脂、ポリエチレンテレフタレート樹脂、グリコール変性ポリエチレンテレフタレート樹脂及び、ポリブチレンテレフタレート樹脂から選ばれる少なくとも１種類以上の樹脂からなる請求項１に記載の熱可塑性樹脂組成物。
【請求項３】
ポリエステル樹脂（Ａ）とアクリル系ブロック共重合体（Ｂ）とをあわせた質量に対するマグネシウム元素を含む化合物とケイ素元素を含む化合物とからなる無機充填剤（Ｃ）の質量比  ｛（Ａ）＋（Ｂ）｝：（Ｃ）で、１００：２〜１００：３００である請求項１または２に記載の熱可塑性樹脂組成物。
【請求項４】
請求項１〜３のいずれかに記載の熱可塑性樹脂組成物からなる摺動部材。
【請求項５】
請求項４に記載の摺動部材からなるシール材。
【請求項６】
請求項１〜３のいずれかに記載の熱可塑性樹脂組成物からなる分離パッド。
【発明の詳細な説明】
【技術分野】
【０００１】
本発明は、柔軟性、摺動性、耐摩耗性、耐傷つき性に優れ、ブリードアウトを起こさない熱可塑性樹脂および該熱可塑性樹脂からなる摺動部材や該熱可塑性樹脂からなる分離パッドに関する。
【背景技術】
【０００２】
熱可塑性樹脂エラストマーは柔軟性、ゴム的性質に優れているため、加硫ゴムや軟質ポリ塩化ビニルの代替として自動車部品、電子・電気部品、建築材料部材などに広く使用されている。
【０００３】
しかしながら従来の熱可塑性エラストマーでは、摺動性、耐摩耗性、耐傷つき性が要求されるような自動車部品、電子・電気部品、建築材料部材に使用すると表面に膠着感があり、適さない問題点を有している。そこで特許文献１には、樹脂表面にエンボス加工により凸部を形成した摺動部材が提案されているが、生産設備が甚大になる問題を有する。また特許文献２には、平均粒子径の異なる２種類の有機高分子粒子を特定量含有したポリエステルフィルムが提案されているが、摺動性が十分でなく、さらに強度特性において劣る問題がある。さらに特許文献３には、長鎖アルキル基又は長鎖不飽和基を有する滑剤、及びシリコーン化合物から選ばれる摺動剤を配合した摺動部材用樹脂組成物が、特許文献４および特許文献５には、アクリル変性オルガノポリシロキサンを配合してなるオレフィン系熱可塑性エラストマー組成物がそれぞれ提案されているが、配合物がブリードアウトを起こして製品に悪影響を与える恐れがある。加えて特許文献６には、熱可塑性エラストマーと、少なくともシリカを含む無機充填剤を配合し混練された複合材料を成形加工して成る摺動性組成物が提案されているが、無機充填剤を多量に配合することにより複合材料の流動性が低下し、得られる摺動性組成物の強度が不足する問題がある。
【先行技術文献】
【特許文献】
【０００４】
【特許文献１】特開２０１０−２７１６５６号公報
【特許文献２】特開平８−３４９０６号公報
【特許文献３】特開２００５−３６１５８号公報
【特許文献４】特開２０００−３２７８４８号公報
【特許文献５】特開２０００−１４３８８４号公報
【特許文献６】特開２０１１−５２０３１号公報
【発明の概要】
【発明が解決しようとする課題】
【０００５】
本発明の目的は、柔軟性、摺動性、耐摩耗性、耐傷つき性に優れ、ブリードアウトを起こさない熱可塑性樹脂組成物および該熱可塑性樹脂組成物からなる摺動部材、更には該熱可塑性樹脂組成物からなる分離パッドを得ることを目的とする。
【課題を解決するための手段】
【０００６】
すなわち、本発明は、ポリエステル樹脂（Ａ）、アクリル酸エステル系重合体からなる重合体ブロック（Ｂ１）及び、メタクリル酸エステル系重合体からなる重合体ブロック（Ｂ２）とを有するアクリル系ブロック共重合体（Ｂ）とを含有し、該ポリエステル樹脂（Ａ）と該アクリル系ブロック共重合体（Ｂ）との質量比が１０：１００〜１００：１０であって、デュロメータ硬さ（Ａタイプ）が５０〜９８であることを特徴とする熱可塑性樹脂組成物である。
【０００７】
そして、本発明は、該熱可塑性樹脂組成物からなる摺動部材や、該摺動部材を用いたシール材、更には、該熱可塑性樹脂組成物からなる分離パッドも包含する。
【発明の効果】
【０００８】
本発明の熱可塑性樹脂組成物は、摺動性、耐摩耗性、耐傷つき性に優れるとともに、ブリードアウトを起こさず、さらには成形加工時の流動性も良好であって、さらには経済性にも優れる樹脂組成物を提供することが可能となる。また、本発明の熱可塑性樹脂組成物からなる摺動部材は柔軟で他の材料との密着性も良好でかつ表面のべとつき感などもないことから摺動部材として優れている。さらに本発明の熱可塑性樹脂組成物からなる分離パッドをＯＡ機器等の給紙部分において使用すると給紙時の重送（紙を２枚以上重ねて紙送りする）や異音を抑制することが可能となる。  
【発明を実施するための形態】
【０００９】
本発明の熱可塑性樹脂組成物は、ポリエステル樹脂（Ａ）、及びアクリル系ブロック共重合体（Ｂ）を含有する。
【００１０】
＜ポリエステル樹脂（Ａ）＞
本発明の熱可塑性樹脂組成物を構成するポリエステル樹脂（Ａ）は、グリコール成分とジカルボン酸成分とからなる。ポリエステル樹脂（Ａ）は、本発明の熱可塑性樹脂組成物の効用が得られる限りにおいては限定されるものではないが、入手が容易であって、得られる熱可塑性樹脂組成物が適度な硬度特性を有する点から半芳香族ポリエステル樹脂が好ましい。その中でも、より好ましい例としてポリエチレンテレフタレート、ポリトリメチレンテレフタレート、ポリブチレンテレフタレート、ポリエチレンナフタレート、ポリブチレンナフタレート、ポリシクロへキシレンジメチレンテレフタレート、グリコール変性ポリエチレンテレフタレートなどが挙げられるが、ポリブチレンナフタレート、ポリシクロへキシレンジメチレンテレフタレート、グリコール変性ポリエチレンテレフタレートが特に好ましい。
【００１１】
また、上記のポリエステル樹脂以外でも、共重合体成分としてアジピン酸、アゼライン酸、セバシン酸、テレフタル酸、イソフタル酸、フタル酸のいずれかから選択されるジカルボン酸成分と、ポリエチレングリコール、１，３−プロパンジオール、１，４−ブタンジオール、１，６−ヘキサンジオール、２−メチル−１，３−プロパンジオール、ネオペンチルグリコール、１，４−シクロヘキサンジメタノールのいずれかから選択されるジオール成分とを反応させて得られるポリエステル樹脂であれば、本発明の熱可塑性樹脂組成物のポリエステル樹脂（Ａ）として好ましく用いられる。
【００１２】
＜アクリル系ブロック共重合体（Ｂ）＞
本発明の熱可塑性樹脂組成物に含有されるアクリル系ブロック共重合体（Ｂ）はアクリル酸エステル系重合体からなる重合体ブロック（Ｂ１）とメタクリル酸エステル系重合体からなる重合体ブロック（Ｂ２）とからなるブロック共重合体であることを特徴とする。
【００１３】
本発明の熱可塑性樹脂組成物を構成するアクリル系ブロック共重合体（Ｂ）において、アクリル酸エステル系重合体からなる重合体ブロック（Ｂ１）は、主としてアクリル酸エステル単位から構成される重合体ブロックであり、該重合体ブロックを形成させるためのアクリル酸エステルとしては、例えば、アクリル酸メチル、アクリル酸エチル、アクリル酸ｎ−プロピル、アクリル酸イソプロピル、アクリル酸ｎ−ブチル、アクリル酸イソブチル、アクリル酸ｓｅｃ−ブチル、アクリル酸ｔｅｒｔ−ブチル、アクリル酸アミル、アクリル酸イソアミル、アクリル酸ｎ−ヘキシル、アクリル酸シクロヘキシル、アクリル酸２−エチルヘキシル、アクリル酸ペンタデシル、アクリル酸ドデシル、アクリル酸イソボルニル、アクリル酸フェニル、アクリル酸ベンジル、アクリル酸フェノキシエチル、アクリル酸２−ヒドロキシエチル、アクリル酸２−メトキシエチルなどを挙げることができ、これらのアクリル酸エステルの１種以上を使用することができる。これらのアクリル酸エステル中、アクリル酸メチル、アクリル酸エチル、アクリル酸イソプロピル、アクリル酸ｎ−ブチル、アクリル酸２−エチルヘキシル、アクリル酸ドデシル、アクリル酸フェノキシエチル、アクリル酸２−メトキシエチルなどのアクリル酸アルキルエステルを用いることが本発明の熱可塑性樹脂組成物の柔軟性を向上させる観点から好ましく、アクリル酸ｎ−ブチル、アクリル酸２−エチルヘキシルを用いることがより好ましい。
また、上記以外に、本発明の所期の効果を喪失しない限りにおいて、アクリル酸グリシジル、アクリル酸アリル、前記メタクリル酸エステル、メタクリル酸、アクリル酸、芳香族ビニル化合物、アクリロニトリル、メタクリロニトリル、オレフィンなどの他のモノマーを共重合成分（少量成分）として用いても差し支えない。
【００１４】
本発明の熱可塑性樹脂組成物を構成する上記アクリル系ブロック共重合体（Ｂ）において、メタクリル酸エステル系重合体からなる重合体ブロック（Ｂ２）は、主としてメタクリル酸エステル単位から構成される重合体ブロックであり、該重合体ブロックを形成させるためのメタクリル酸エステルとしては、例えば、メタクリル酸メチル、メタクリル酸エチル、メタクリル酸ｎ−プロピル、メタクリル酸イソプロピル、メタクリル酸ｎ−ブチル、メタクリル酸イソブチル、メタクリル酸ｓｅｃ−ブチル、メタクリル酸ｔｅｒｔ−ブチル、メタクリル酸アミル、メタクリル酸イソアミル、メタクリル酸ｎ−ヘキシル、メタクリル酸シクロヘキシル、メタクリル酸２−エチルヘキシル、メタクリル酸ペンタデシル、メタクリル酸ドデシル、メタクリル酸イソボルニル、メタクリル酸フェニル、メタクリル酸ベンジル、メタクリル酸フェノキシエチル、メタクリル酸２−ヒドロキシエチル、メタクリル酸２−メトキシエチルなどを挙げることができ、これらのメタクリル酸エステルの１種以上を使用することができる。これらのメタクリル酸エステルにおいて、メタクリル酸メチル、メタクリル酸エチル、メタクリル酸イソプロピル、メタクリル酸ｎ−ブチル、メタクリル酸ｔｅｒｔ−ブチル、メタクリル酸シクロヘキシル、メタクリル酸イソボルニルなどのメタクリル酸アルキルエステルを用いることが本発明の重合体組成物の力学特性、耐熱性を向上させる観点から好ましく、メタクリル酸メチルを用いることがより好ましい。
また、上記以外に、本発明の所期の効果を喪失しない限りにおいて、メタクリル酸グリシジル、メタクリル酸アリル、前記アクリル酸エステル、メタクリル酸、アクリル酸、芳香族ビニル化合物、アクリロニトリル、メタクリロニトリル、オレフィンなどの他のモノマーを共重合成分（少量成分）として用いても差し支えない。
【００１５】
前記アクリル系ブロック共重合体（Ｂ）は、Ｂ１−Ｂ２−Ｂ１、またはＢ２−Ｂ１−Ｂ２のトリブロック共重合体、およびＢ１−Ｂ２のジブロック共重合体、さらには（Ｂ１−Ｂ２）ｎのマルチブロック共重合体から選ばれる少なくとも１種が挙げられる。その中でも、得られる熱可塑性樹脂組成物の摺動性が良好であってべとつき感が少ないことから、Ｂ２−Ｂ１−Ｂ２のトリブロック共重合体が好ましく用いられる。
【００１６】
またアクリル系ブロック共重合体（Ｂ）における、メタクリル酸エステル系重合体からなる重合体ブロック（Ｂ２）の含有量は２５質量％〜８０質量％の範囲内であることが得られる熱可塑性樹脂組成物が強度を十分に有し、他の物質と接触した際の摺接音や不快音等の発生が少なくなる点から好ましく、２５質量％〜５０質量％の範囲内であることがより好ましい。なおメタクリル酸エステル系重合体からなる重合体ブロック（Ｂ２）の含有量は、1Ｈ−ＮＭＲ（1Ｈ−核磁気共鳴）測定によって求めることができる。ここで、1Ｈ−ＮＭＲ測定装置として、Ｂｒｕｋｅｒ社製核磁気共鳴装置「Ａｖａｎｃｅ６００」、重溶媒として重水素化クロロホルムを用いることができる。
【００１７】
本発明の熱可塑性樹脂組成物におけるポリエステル樹脂（Ａ）とアクリル系ブロック共重合体（Ｂ）との質量比は１０：１００〜１００：１０であることが得られる熱可塑性樹脂組成物の柔軟性と摺動性とを両立する上で重要であり、前記質量比が１５：８５〜８０：２０に調整されることがより好ましい。
【００１８】
＜マグネシウム元素を含む化合物とケイ素元素を含む化合物とからなる無機充填剤（Ｃ）＞
本発明の熱可塑性樹脂組成物には、ポリエステル樹脂（Ａ）、アクリル系ブロック共重合体（Ｂ）に加えて無機充填剤が含有されていることが好ましい。無機充填剤は、得られる熱可塑性樹脂組成物が所望の性能を満足する限りにおいては特に限定されないものの、マグネシウム元素を含む化合物とケイ素元素を含む化合物とからなる無機充填剤（Ｃ）が、化学的安定性が高く、得られる熱可塑性樹脂組成物中における分散性が良好であって、該熱可塑性樹脂組成物の強度低下が少ない点から好ましく採用される。特にマグネシウム元素を含む化合物とケイ素元素を含む化合物とからなる無機充填剤（Ｃ）として、マグネシウムとシリコンが酸素及び水酸基と結びついて得られる含水珪酸マグネシウムとよばれる層状粘度鉱物の一種を用いることが得られる熱可塑性樹脂組成物の耐久特性に優れることからより好ましく採用される。  
なお、含水珪酸マグネシウムは化学構造式がＭｇ３Ｓｉ４Ｏ１０（ＯＨ）２であって、主成分ＳiＯ２約６０％、ＭｇＯ約３０％と結晶水４．８％からなり、鉱物の中でもっともやわらかいものの一つ、モース硬度１の標準物質である。
【００１９】
本発明の熱可塑性樹脂組成物における、ポリエステル樹脂（Ａ）とアクリル系ブロック共重合体（Ｂ）とを合わせた質量に対するマグネシウム元素を含む化合物とケイ素元素を含む化合物とからなる無機充填剤（Ｃ）の質量比  ｛（Ａ）＋（Ｂ）｝：（Ｃ）は、１００：２〜１００：３００であることが、特に得られる熱可塑性樹脂組成物が柔軟性と低摩擦性とを両立するうえで好ましく、上記質量比は１００：３〜１００：５０であることがより好ましい。
【００２０】
なお、本発明の熱可塑性樹脂組成物に使用する成分としては、上記の成分の他に、用途に応じて増量を目的として炭酸カルシウム、カーボンブラック、酸化チタン、シリカ、クレー、硫酸バリウム、炭酸マグネシウム等を無機充填剤として混合することができる。更には、ガラス繊維、カーボン繊維のような無機繊維あるいは合成繊維で代表される有機繊維あるいは繊維状物の混合も可能である。この他、各種のブロッキング防止剤、熱安定剤、酸化防止剤、光安定剤、紫外線吸収剤、滑剤、結晶核剤、発泡剤、着色剤等を含有することも可能である。
【００２１】
ここで、酸化防止剤としては、例えば、２,６−ジｔｅｒｔ−ブチル−ｐ−クレゾール、２,６−ジｔｅｒｔ−ブチルフェノール、２,４−ジメチル−６−ｔｅｒｔ−ブチルフェノール、４,４’−ジヒドロキシジフェニル、トリス（２−メチル−４−ヒドロキシ−５−ｔｅｒｔ−ブチルフェニル）ブタン、テトラキス［メチレン−３−（３,５−ジｔｅｒｔ−ブチル−4−ヒドロキシフェニル）プロピオネート］メタン、３,９ビス｛２−［３−（３−ｔｅｒｔ−ブチル−４−ヒドロキシ−５−メチルフェニル）プロピオニルオキシ］−１,１−ジメチルエチル｝−２,４,８,１０−テトラオキサスピロ−５,５−ウンデカンなどのフェノール系酸化防止剤、ホスファイト系酸化防止剤、チオエーテル系酸化防止剤等が挙げられる。このうちフェノール系酸化防止剤、ホスファイト系酸化防止剤が特に好ましい。
酸化防止剤は、上記ポリエステル樹脂（Ａ）、アクリル系ブロック共重合体（Ｂ）及びマグネシウム元素を含む化合物とケイ素元素を含む化合物とからなる無機充填材（Ｃ）の合計質量部１００質量部に対して、３質量部以下が好ましく、より好ましくは１質量部以下である。
【００２２】
＜熱可塑性樹脂組成物＞
本発明の熱可塑性樹脂組成物は、ＪＩＳ  Ｋ６２５３に準拠したデュロメータ硬さ（Ａタイプ）が５０〜９８になるように調整されることが得られる熱可塑性樹脂組成物が柔軟性や他の樹脂等の材料との密着性を有し、かつ表面のべとつき感を低減できる点から重要である。デュロメータ硬さ（Ａタイプ）が７０〜９０であることによって、更に好適に前記目的が達成される。
【００２３】
本発明の熱可塑性樹脂組成物の製造方法としては、通常の樹脂組成物の製造あるいはゴム組成物の製造に際して用いられる方法が採用でき、単軸押出機、二軸押出機、バンバリーミキサー、加熱ロール、各種ニーダー等の溶融混練機を用いて各成分を均一に複合化することにより製造できる。溶融混練時の温度は１５０℃〜３００℃の中から任意に選ぶことができ、その製造方法になんら制限はない。
【００２４】
＜摺動部材＞
本発明の熱可塑性樹脂組成物は、摺動性、柔軟性、耐摩耗性、耐傷つき性、耐候性などに優れ、長期間使用しても前記特性が低下しにくいため、摺動部材として適している。
本発明の摺動部材は、本発明の熱可塑性樹脂組成物を、従来公知の方法で成形することにより、例えば熱プレス、射出成形、押出成形、カレンダー成形することにより得られる。さらに、押出成形やカレンダー成形したシートやフィルムを圧縮成形によって細部を加工する２工程による成形方法を用いてもよい。２色成形やインサート成形等の２種材料による複合射出成形、あるいは多層押出成形によって、本発明の熱可塑性樹脂組成物とアクリロニトリル−ブタジエン−スチレン共重合体樹脂、ポリカーボネート樹脂等の硬質樹脂とを一体的に成形して摺動部材とすることもできる。
【００２５】
＜シール材＞
本発明の摺動部材は摺動性、柔軟性、耐摩耗性、耐傷つき性、耐候性以外にも、他の部材とのあるいは本発明の摺動部材同士が接触した際に異音や不快音の発生が少なく、さらには密着性にも優れるため、ガスケット、パッキン、窓枠シール、住宅窓ドアシール、住宅ドアシール、洗濯機フタのシール等のシール材としても優れており、たとえば、外気の侵入を減らすために一般住宅、ビルなどの窓枠の上部に設置する風止板等の風止材用途に用いられる。
【００２６】
＜分離パッド＞
また、本発明の熱可塑性樹脂組成物は摺動性、柔軟性、耐摩耗性、耐傷つき性、耐候性などに優れるため、コピー機、スキャナー、プリンター、ＦＡＸ及びそれら２種以上の複合機等に代表されるＯＡ機器等において、用紙トレイ等からＯＡ機器内部へ用紙を給紙する部位に該給紙される用紙が一枚ずつ分離して給紙するよう設置されている分離パッド材用途に用いることができる。
【００２７】
＜その他の用途＞
他の用途としてはインストルメントパネル、シフトレバー表皮材、ドアトリム材などの自動車内装材、電子・電気部品などの建築用途などとして種々の用途に用いることができる。
【実施例】
【００２８】
本発明をより具体的かつ詳細に説明するために以下に実施例を示すが、本発明はこれらの実施例に限定されるものではない。
尚、熱可塑性樹脂組成物からなる摺動部材としての性能評価や該組成物からなる分離パッドとしての性能評価は、以下に示す方法によって行った。
【００２９】
測定１）比重測定
二軸押出機（口径４６ｍｍ、Ｌ／Ｄ＝４６）を使用して、表１に示す配合に従って、各構成成分を混合し２５０℃で溶融混練して実施例および比較例のペレット状の熱可塑性樹脂組成物を得た。そして、この熱可塑性樹脂組成物を射出成形機（日精樹脂工業社製ＦＥ１２０）によって２３０℃で射出成形して厚さ２ｍｍのシートを得た。このシートを用いて、ＪＩＳ  Ｋ７１１２に準拠し、２３℃の条件下で比重を測定した。
【００３０】
測定２）硬さ測定  
測定１）と同様にして実施例および比較例のペレット状の熱可塑性樹脂組成物を得た上で測定１）と同様の条件で射出成形を行い、厚さ２ｍｍ、直径１２０ｍｍφの円盤シートを作製した後、長方形状（厚さ２ｍｍ×５０ｍｍ×１００ｍｍ）に裁断して、測定２）用の測定試料を調整し、ＪＩＳ  Ｋ６２５３準拠の方法によるデュロメータ硬さ（タイプＡ）を測定した。
【００３１】
測定３）摩擦係数測定
表１に示す組成の熱可塑性樹脂組成物を用いて、測定２）と同様にして測定試料を調整し、前記測定試料に荷重２００ｇを取り付け、引張試験機を使用しステンレス上を引張速度１００ｍｍ/分で滑らせたときの摩擦係数を測定し、摩擦係数測定値を耐摩耗性、耐傷つき性の指標とした。
【００３２】
測定４）摺接音測定
表１に示す組成の熱可塑性樹脂組成物を用いて、測定２）と同様にして測定試料を調整し、前記測定試料に荷重１５００ｇを取り付け、引張試験機を使用しステンレス上を引張速度１００ｍｍ/秒で滑らせたときの摺接音の有無を測定した。
【００３３】
測定５）異音発生測定
表１に示す組成の熱可塑性樹脂組成物を用いて、寸法を厚さ２ｍｍ×１０ｍｍ×１０ｍｍとした以外は測定２）と同様にして測定試料を調整し、プリンターの分離パッド設置部分に設置し、１００００枚の用紙を移送させたときの異音の発生の有無を測定した。
・１枚目から異音が発生した場合：「１枚目から異音発生」と記録
・２枚目から１０００枚目の間に異音が発生した場合：「１０００枚目までに異音発生」と記録
・１００１枚目から５０００枚目の間に異音が発生した場合：「５０００枚目までに異音発生」と記録
・５００１枚目から１００００枚目の間に異音が発生した場合：「１００００枚目までに異音発生」と記録
・１００００枚目まで異音が発生しない場合：「１００００枚目まで異音なし」と記録
【００３４】
測定６）重送試験
表１に示す組成の熱可塑性樹脂組成物を用いて、測定５）と同様にして測定原料を調整し、プリンターの分離パッド設置部分に設置し、１００００枚の用紙を移送させたときに重送（２枚以上の用紙が移送されること）の発生の有無を測定した。
・１枚目から重送が発生した場合：「１枚目から重送発生」と記録
・２枚目から１０００枚目の間に重送が発生した場合：「１０００枚目までに重送発生」と記録
・１００１枚目から５０００枚目の間に重送が発生した場合：「５０００枚目までに重送発生」と記録
・５００１枚目から１００００枚目の間に重送が発生した場合：「１００００枚目までに重送発生」と記録
・１００００枚目まで重送が発生しない場合：「１００００枚目まで重送なし」と記録
【００３５】
測定７）汚れ転移試験
表１に示す組成の熱可塑性樹脂組成物を用いて、測定５）と同様にして測定原料を調整し、プリンターの分離パッド設置部分に設置し、１００００枚の用紙を１枚ずつ移送させたときに用紙にシート分離部材の汚れ転移の発生の有無を測定した。
・１枚目から汚れ転移が発生した場合：「１枚目から汚れ転移発生」と記録
・２枚目から１０００枚目の間に汚れ転移が発生した場合：「１０００枚目までに汚れ転移発生」と記録
・１００１枚目から５０００枚目の間に汚れ転移が発生した場合：「５０００枚目までに汚れ転移発生」と記録
・５００１枚目から１００００枚目の間に汚れ転移が発生した場合：「１００００枚目までに汚れ転移発生」と記録
・１００００枚目まで汚れ転移が発生しない場合：「１００００枚目まで汚れ転移なし」と記録
【００３６】
測定８）ブリードアウト評価
表１に示す組成の熱可塑性樹脂組成物を用いて、測定２）と同様にして測定原料を調整し、前記測定原料を紙に挟み、紙への染みの発生の有無を確認した。
【００３７】
実施例１〜６の熱可塑性樹脂組成物は摩擦係数がいずれも２以下と小さく、また、測定４）の摺接音測定においても摺接音が発生しなかった。加えてデュロメータ硬さが５０〜９８の範囲内であって適度な強度と柔軟性を両立しており、摺動部材として優れることが確認できた。
【００３８】
比較例１及び２の熱可塑性樹脂組成物は摩擦係数が９以上、比較例４の熱可塑性樹脂組成物は摩擦係数が４以上といずれも大きく、また、測定４）の摺接音測定においても摺接音が発生し、摺動部材としての適性に劣る結果となった。
【００３９】
比較例３の熱可塑性樹脂組成物は摩擦係数が０．５と小さく、測定４）の摺接音測定においても摺接音が発生しなかったものの、デュロメータ硬さが１００と本発明の熱可塑性樹脂組成物の硬さの上限値よりも大きな値となって柔軟性に劣り、摺動部材としての適性に劣る結果となった。
【００４０】
実施例３〜５の熱可塑性樹脂組成物を分離パッドに用いて、測定５）〜測定７）を実施したところ、１０００枚の用紙を移送させても、異音、重送ともに発生せず、分離パッドとして優れていることが認められた。
【００４１】
また、実施例１および６の熱可塑性樹脂組成物を分離パッドに用いて、測定５）〜測定７）を実施したところ、５０００枚の用紙を移送させても異音、重送ともに発生せず、分離パッドとして非常に優れていることが認められた。
【００４２】
さらに、実施例２の熱可塑性樹脂組成物を分離パッドに用いて、測定５）〜測定７）を実施したところ、１００００枚の用紙を移送させても異音、重送ともに発生せず、分離パッドとして極めて優れていることが認められた。
【００４３】
一方、比較例１、２、４の熱可塑性樹脂組成物を分離パッドに用いて、測定５）〜測定７）を実施したところ、測定５）において１枚目の用紙を移送させたときから異音が発生し、分離パッドとしての性能に劣ることが判明した。
【００４４】
さらに、比較例３の熱可塑性樹脂組成物を分離パッドに用いて、測定５）〜測定７）を実施したところ、測定６）において１枚目の用紙を移送させたときから重送が発生し、分離パッドとしての性能に劣ることが判明した。
【００４５】
【表１】
2015189844.tif 000002
【００４６】
成分（ａ）
製品名：Ｃｏｐｏｌｙｅｓｔｅｒ  ＢＲ２０３、製造会社名：イーストマン・ケミカル株式会社、シクロヘキサンジメタノール・テレフタル酸・イソフタル酸縮合体からなるポリシクロへキシレンジメチレンテレフタレート樹脂
成分（ｂ）
製品名：Ｃｏｐｏｌｙｅｓｔｅｒ  ６７６３、製造会社名：イーストマン・ケミカル株式会社  である、シクロヘキサンジメタノール・テレフタル酸・エチレングリコール縮合体からなるグリコール変性ポリエチレンテレフタレート樹脂
成分（ｃ）
製品名：タルクＦＦＲ、製造会社名：浅田製粉株式会社、化学名：含水珪酸マグネシウム、平均粒子径＝０．７μｍ
成分（ｄ）
製品名：ノバデュラン５０１０Ｒ５、製造会社名：三菱エンジニアリングプラスチックス株式会社  である、ブチレングリコールとテレフタル酸重縮合からなるポリブチレンテレフタレート樹脂
成分（ｅ）
製品名：ノバペックスＧＳ３８５、製造会社名：三菱化学株式会社  である、エチレングリコールとテレフタル酸重縮合からなるポリエチレンテレフタレート樹脂
成分（ｆ）
製品名：ＬＡ２２５０、製造会社：株式会社クラレ  である、［ポリメタクリル酸メチル］−［ポリアクリル酸ｎ−ブチル］−［ポリメタクリル酸メチル］からなるトリブロック共重合体であり、ポリメタクリル酸メチルの含有量が３０質量％、トリブロック共重合体全体の重量平均分子量が６１０００であるアクリル系ブロック共重合体。
成分（ｇ）
製品名：ＬＡ２３３０、製造会社：株式会社クラレ  である、［ポリメタクリル酸メチル］−［ポリアクリル酸ｎ−ブチル］−［ポリメタクリル酸メチル］からなるトリブロック共重合体であり、ポリメタクリル酸メチルの含有量が２２質量％、トリブロック共重合体全体の重量平均分子量が１３００００であるアクリル系ブロック共重合体。
【産業上の利用可能性】
【００４７】
本発明の熱可塑性樹脂組成物は、摺動性、柔軟性、耐摩耗性、耐傷つき性、耐候性などに優れており、摺動部材としてガスケット、パッキン、窓枠シール、住宅窓ドアシール、住宅ドアシール、洗濯機フタのシール等のシール材等に用いられ、異音や不快音の発生が少なく、さらには密着性にも優れる特徴を有する。また本発明の熱可塑性樹脂組成物は、コピー機、スキャナー、プリンター、ＦＡＸ及びそれら２種以上の複合機等に代表されるＯＡ機器等の給紙部分の分離パッドに用いることができ、給紙時の重送や異音発生の頻度を大幅に低減化することが可能となる。